ПРИМЕНЕНИЕ ТОНКОИЗМЕЛЬЧЕННОГО КАРБОНАТА КАЛЬЦИЯ В НЕОРГАНИЧЕСКОЙ СИСТЕМЕ СТРОИТЕЛЬНОГО РАСТВОРА НА ОСНОВЕ АЛЮМИНАТНОГО ЦЕМЕНТА ДЛЯ УВЕЛИЧЕНИЯ ЗНАЧЕНИЙ НАГРУЗКИ

1. Применение карбоната кальция, имеющего средний размер частиц в диапазонеот 0,5 до 3 мкм, предпочтительно, от 1 до 3 мкм, в неорганической системе строительного раствора для химического закрепления анкеров и вклеиваемых арматурных стержней в минеральных основаниях, содержащей отверждаемый компонент алюминатного цемента А и компонент инициатора В для инициирования процесса отверждения.
2. Применение по п. 1, причем компонент А дополнительно содержит по меньшей мере один блокирующий агент и по меньшей мере один пластификатор, а компонент B содержит инициатор, по меньшей мере один замедлитель схватывания, по меньшей мере один минеральный наполнитель и воду.
3. Применение по п. 1, причем компонент алюминатного цемента А представляет собой компонент алюминатного цемента на основе водной фазы кальциево-алюминатного цемента.
4. Применение по п. 1, причем по меньшей мере один блокирующий агент выбирают из группы, состоящей из фосфорной кислоты, метафосфорной кислоты, фосфористой кислоты и фосфоновых кислот.
5. Применение по п. 1, причем карбонат кальция имеет остаток в диапазоне от 0,01 % до 0,3 % на сите 45 мкм, определенный согласно стандарту ISO 787/7.
6. Применение по п. 1, причем карбонат кальция содержится в компоненте инициатора B неорганической системы строительного раствора.
7. Применение по п. 6, причем карбонат кальция, содержащийся в компоненте инициатора B, присутствует в диапазоне от примерно 3,0 % масс. до 20,0 % масс., в пересчете на общую массу компонента B.
8. Применение по п. 1, причем компонент инициатора B содержит смесь солей щелочных и/или щелочноземельных металлов, по меньшей мере один замедлитель схватывания, выбранный из группы, состоящей из лимонной кислоты, винной кислоты, молочной кислоты, салициловой кислоты, глюконовой кислоты и их смесей, и по меньшей мере один минеральный наполнитель выбранный из группы, состоящей из известняковых наполнителей, песка, корунда, доломита, устойчивого к щелочам стекла, дробленого камня, гравия, гальки и их смесей.
9. Применение по п. 1, причем инициатор содержит смесь солей металла лития.
10. Применение по п. 1, причем анкеры и вклеиваемые арматурные стержни представляют собой анкерные стержни, резьбовые анкерные стержни, болты или стальные арматурные стержни.
11. Применение по п. 1, причем минеральные основания представляют собой конструкции, изготовленные из кирпичной кладки, бетона, проницаемого бетона или природного камня.
12. Применение по одному из пп. 1-11, причем неорганическая система строительного раствора представляет собой многокомпонентную неорганическую систему строительного раствора.
13. Применение карбоната кальция, имеющего средний размер частиц в диапазоне от 0,5 до 3 мкм, предпочтительно, от 1 до 3 мкм, в неорганической системе строительного раствора для химического закрепления анкеров и вклеиваемых арматурных стержней в минеральных основаниях для увеличения значений нагрузки.
14. Применение по п. 1 или 13 в способе химического закрепления анкеров и вклеиваемых арматурных стержней в минеральных основаниях.
15. Способ химического закрепления анкеров и вклеиваемых арматурных стержней в минеральных основаниях, отличающийся тем, что для закрепления используют неорганическую систему строительного раствора, которая содержит отверждаемый компонент алюминатного цемента А и компонент инициатора В для инициирования процесса отверждения, причем компонент А дополнительно содержит по меньшей мере один блокирующий агент, по меньшей мере один пластификатор и воду, а компонент B содержит инициатор, по меньшей мере один замедлитель схватывания, по меньшей мере один минеральный наполнитель и воду, и которая содержит карбонат кальция, имеющий средний размер частиц в диапазоне от 0,5 до 3 мкм, предпочтительно, от 1 до 3 мкм.